(57)【要約】【課題】  塩化ビニールシートからの成分移行・揮散により、塩化ビニールシート上に形成されるウレタン塗膜の物性低下現象防止し、前記両者間の接着相容性の向上を図る。【解決手段】  下地面に接合して防水層である第１樹脂層を形成する塩化ビニールシートと、この第１樹脂層上に形成される第２樹脂層と、前記第１および第２の樹脂層の間に介在して塗膜形成される機能性塗膜層とを具えてなり、この機能性塗膜層は架橋密度が高く緻密な分子構造を有しプレポリマーの官能基数の多い材により形成して可塑剤揮散防止機能、前記第１および第２の樹脂層間の相互の接着性促進機能を併せ有するようにした防水構造の提供により上記課題を解決する。【選択図】  図１
2006104658.tif 000002
【特許請求の範囲】
【請求項１】
下地面に接合して第１樹脂層を形成する塩化ビニールシートと、この塩化ビニールシート上に接合形成される第２樹脂層と、前記第１樹脂層と第２樹脂層との間に介在して塗膜形成される機能性塗膜層とを具えており、この機能性塗膜層は架橋密度が高く緻密な分子構造を有し、配合成分移行、前記防水層と保護層間の相互の接着性向上機能を併せ有するようにしたことを特徴とする防水構造。
【請求項２】
請求項１の防水構造において、前記第２樹脂層は第１樹脂層としての塩化ビニールシート上に形成されるウレタン塗膜層であることを特徴とする防水構造。
【請求項３】
請求項１又は２いずれかの記載の防水構造において、前記機能性塗膜層はアクリルウレタン系樹脂材で構成したことを特徴とする防水構造。
【請求項４】
請求項１ないし３いずれか記載の防水構造において、前記アクリルウレタン系樹脂材は２液混合型アクリルウレタン系樹脂組成物からなり、単量体成分として水酸基を有する重合性不飽和単量体（Ａ）およびこの重合性不飽和単量体（Ａ）と共重合可能な重合性不飽和単量体（Ｂ）を含むアクリルポリオール樹脂組成物を一方剤とし、ポリイソシアネート化合物を他方剤としてなり、前記両剤において水酸基／イソシアネート基当量比が０．５〜２．０に設定構成したことを特徴とする防水構造。
【請求項５】
請求項４記載の防水構造において、前記２液アクリルウレタン系樹脂組成物の一方剤としてのアクリルポリオール樹脂組成物における水酸基価は４０〜３４０（ｍｇＫＯＨ／ｇ）の範囲に設定したことを特徴とする防水構造。
【請求項６】
塩化ビニールシート上にウレタンその他の樹脂塗膜層を形成する際に塩化ビニールシートと樹脂塗膜層との間に介在させるアクリルウレタン系樹脂材からなるプライマー材であって、前記アクリルウレタン系樹脂材は２液混合型アクリルウレタン系樹脂組成物からなり、単量体成分として水酸基を有する重合性不飽和単量体（Ａ）およびこの重合性不飽和単量体（Ａ）と共重合可能な重合性不飽和単量体（Ｂ）を含むアクリルポリオール樹脂組成物を一方剤とし、ポリイソシアネート化合物を他方剤としてなり、前記両剤において水酸基／イソシアネート基当量比が０．５〜２．０に設定構成したことを特徴とするプライマー材。
【請求項７】
請求項６記載のプライマー材において、前記２液アクリルウレタン系樹脂組成物の一方剤としてのアクリルポリオール樹脂組成物における水酸基価は４０〜３４０（ｍｇＫＯＨ／ｇ）の範囲に設定したことを特徴とするプライマー材。
【発明の詳細な説明】
【技術分野】
【０００１】
本願発明は、建造物等の防水構造とその構築に用いるプライマー材に関し、詳しくは下
地面に貼付される塩化ビニール樹脂系防水シートとこの上面の一部若しくは全部に形成される樹脂層と、これらの間に形成される機能性塗膜層とを具えた防水構造および前記機能性塗膜層を形成するプライマー材に関するものである。
【背景技術】
【０００２】
建築物の陸屋根、バルコニー等に敷設して防水層を形成するための防水シートには良好な外観、安価なコスト等の利点を有する塩化ビニールシートが多く使用されている。施工面に架台のような突起物がある場合も、架台廻りは塩化ビニールシートにより施工されている。  しかしながら、架台箇所が多い施工面や架台廻りが複雑な場合は塩化ビニールシートの適正な貼付が難しいため、多くの場合、施工容易な樹脂材、特にウレタン塗膜による防水層の形成がなされている。
【０００３】
また、防水層としての塩化ビニールシートが紫外線暴露により劣化したり、他の原因により損傷を来たしたような場合、防水信頼性を維持するために全面的もしくは部分的に補修する必要が生じる。  このような場合、作業性に優れる樹脂塗膜の形成工法、特にウレタン塗膜防水工法が多く採用されている。
【０００４】
なお、本願発明と関連する技術が次の文献において開示されている。
【特許文献１】特開２００３−０４１７１７号公報
【特許文献２】特開２００２−３６４１２８号公報
【特許文献３】特開２００１−２０７５９８号公報
【特許文献４】特開平１１−０２５６７７８号公報
【特許文献５】特開平０８−０２６０７０８号公報
【発明の開示】
【発明が解決しようとする課題】
【０００５】
しかしながら、上述従来の防水構造にあっては、塩化ビニールシート及びウレタン塗膜層間において配合成分の移行・揮散により塩化ビニールシート及びウレタン塗膜層間において配合成分の樹脂膜の物性低下現象が発生したり、あるいは塩化ビニールシートと接着相容性が良好とはいえない樹脂膜例えばウレタン塗膜との間でさらに接着不全が生じる等の不都合が発生し易く、防水信頼性が損なわれる事例も生じることがある。
【課題を解決するための手段】
【０００６】
本願発明は、下地面に接合して防水層を形成する第１樹脂層としての塩化ビニールシートと、この塩化ビニールシート上に接合形成される第２樹脂層と、前記第１樹脂層と第２樹脂層との間に介在して塗膜形成される機能性塗膜層とを具えてなり、この機能性塗膜層は架橋密度が高く緻密な分子構造を有した材により形成して配合成分の移行・揮散防止機能、第１／第２樹脂層間の相互の接着性向上機能を併せ有するようにしたことを特徴とする防水構造を実現して、上記従来の課題を解決しようとするものである。
【０００７】
また、上記の防水構造において、前記第２樹脂層は防水層としての塩化ビニールシート上に形成されるウレタン塗膜層で構成することがある。
【０００８】
さらに、上記いずれかの防水構造において、前記機能性塗膜層はアクリルウレタン系樹脂材で構成することがある。
【０００９】
またさらに、上記いずれかの防水構造において、前記アクリルウレタン系樹脂材は２液混合型アクリルウレタン系樹脂組成物からなり、単量体成分として水酸基を有する重合性不飽和単量体（Ａ）およびこの重合性不飽和単量体（Ａ）と共重合可能な重合性不飽和単量体（Ｂ）を含むアクリルポリオール樹脂組成物を一方剤とし、ポリイソシアネート化合物を他方剤としてなり、前記両剤において水酸基／イソシアネート基当量比が０．５〜２．０に設定構成することがある。
【００１０】
また、上記の防水構造において、前記２液アクリルウレタン系樹脂組成物の一方剤としてのアクリルポリオール樹脂組成物における水酸基価は４０〜３４０（ｍｇＫＯＨ／ｇ）の範囲に設定することがある。
【００１１】
本願発明はまた、塩化ビニールシート上にウレタンその他の樹脂塗膜層を形成する際に塩化ビニールシートと樹脂塗膜層との間に介在させるアクリルウレタン系樹脂材からなるプライマー材であって、前記アクリルウレタン系樹脂材は２液混合型アクリルウレタン系樹脂組成物からなり、単量体成分として水酸基を有する重合性不飽和単量体（Ａ）およびこの重合性不飽和単量体（Ａ）と共重合可能な重合性不飽和単量体（Ｂ）を含むアクリルポリオール樹脂組成物を一方剤とし、ポリイソシアネート化合物を他方剤としてなり、前記両剤において水酸基／イソシアネート基当量比が０．５〜２．０に設定構成したプライマー材の提供により上記従来の課題を解決しようとするものである。
【００１２】
上記プライマー材において、前記２液アクリルウレタン系樹脂組成物の一方剤としてのアクリルポリオール樹脂組成物における水酸基価は４０〜３４０（ｍｇＫＯＨ／ｇ）の範囲に設定することがある。
【発明の効果】
【００１３】
本願発明は、下地面に接合して防水層としての第１樹脂層を形成する塩化ビニールシートと、この第１樹脂層上に形成されるウレタン塗膜層その他からなる第２樹脂層との間に、両者の相溶性を高めかつ配合成分の移行・揮散を防止できる仲介プライマーとしての機能性塗膜層を形成し、この機能性塗膜層を、アクリルウレタン系樹脂材等の架橋密度が高く緻密な分子構造を有した材により形成する構成としたので、前記第１および第２の樹脂層間の接着強度が向上するとともに配合成分移行・揮散防止作用により防水層の耐久性が高まり、極めて高品質な防水構造を実現できる。  また、塩化ビニールシート上にウレタンその他の樹脂塗膜層を形成する際に塩化ビニールシートと樹脂塗膜層との間に介在させるアクリルウレタン系樹脂材からなるプライマー材を、単量体成分として水酸基を有する重合性不飽和単量体（Ａ）及びこの重合性不飽和単量体（Ａ）と共重合可能な重合性不飽和単量体（Ｂ）によるアクリルポリオール樹脂組成物を一方剤とし、ポリイソシアネート化合物を他方剤としてなる２液混合型アクリルウレタン系樹脂組成物で構成するとともに、さらに、前記水酸基価を４０〜３４０（ｍｇＫＯＨ／ｇ）の範囲に設定し、前記両剤の混合において水酸基／イソシアネート基当量比が０．５〜２．０となるように設定したので塩化ビニールシートと、この上に形成される樹脂層との間の接着強度が向上するとともに配合成分移行・揮散防止作用により塩化ビニールシート及び第２樹脂層の耐久性が高まり、極めて高品質な塩ビシート積層構造を実現できる。
【発明を実施するための最良の形態】
【００１４】
塩ビ防水シートは、一般的に太陽熱や紫外線といった外的要因によりさまざまな影響を受ける。  すなわち、脱塩酸反応による塩ビ樹脂事態の劣化・変質や、配合された可塑剤の揮散による硬化、シートとしての性能低下等々の劣化現象が発生する。前者の樹脂材自体の劣化は樹脂材一般に起こりえる性質のものであるが、後者の可塑剤の移行・揮散に起因する問題は塩ビ防水シートに特有のものである。  したがって、このような塩化ビニール防水シート上にさらなる防水層あるいは保護層としての樹脂層を複合形成する際にも、塩化ビニール防水シートの上記特性を考慮した対策が必要となる。
このため、本願発明では塩化ビニール防水シートによる防水層としての第１樹脂層とその上面に形成される第２樹脂層としてのウレタン塗膜層その他による樹脂層との間に架橋密度が高く緻密な分子構造を有する材による機能性塗膜層を設ける構成を採用する。  この機能性塗膜層は種々の実験結果によれば耐久性、構造設計の自由度、コスト等に観みてアクリルウレタン系樹脂材によるプライマーの塗布による形成が好適である。  
【００１５】
そして、アクリルウレタン系樹脂材は単量体成分として水酸基を有する重合性不飽和単量体（Ａ）及びこの重合性不飽和単量体（Ａ）と共重合可能な重合性不飽和単量体（Ｂ）による２液混合型アクリルウレタン系樹脂組成物で構成し、さらにこの２液混合型アクリルウレタン系樹脂組成物は水酸基価が４０〜３４０（ｍｇＫＯＨ／ｇ）であるアクリルポリオール樹脂組成物及びポリイソシアネート化合物を含み、水酸基／イソシアネート基当量比が０．５〜２．０、好ましくは０．８〜１．５となるように設定する。
【００１６】
水酸基を有する重合性不飽和単量体（Ａ）としては、特に制限はないが、一級水酸基を有する重合性不飽和単量体、二級水酸基を有する重合性不飽和単量体を用いることが好ましい。これらの単量体は単独で用いてもよいが、ポリイソシアネート化合物との反応性及び安定性の点から、適宜組み合わせて用いることもでき、二級水酸基を有する重合性不飽和単量体を多く用いると、ポリイソシアネート化合物との反応性を低下させることが可能となる。
【００１７】
ここで、一級水酸基を有する重合性不飽和単量体としては、例えば、２−ヒドロキシエチル（メタ）アクリレート、３−ヒドロキシプロピル（メタ）アクリレート、カプロラクトン変成ヒドロキシ（メタ）アクリレート、Ｎ−メチロール化アクリルアマイドの如きメチロール基含有化合物、ヒドロキシエチルビニルエーテルなどの水酸基含有ビニル系モノマー類等があるが、これらに限定されるものではない。これらは単独使用でも２種以上の併用でもよい。
【００１８】
また、二級水酸基を有する重合性不飽和単量体としては、例えば、２−ヒドロキシプロピル（メタ）アクリレート、２−ヒドロキシブチル（メタ）アクリレート、３−ヒドロキシブチル（メタ）アクリレート等があるが、これらに限定されるものではない。これらは単独使用でも２種以上の併用でもよい。
【００１９】
この単量体（Ａ）は２液アクリルウレタン樹脂組成物に架橋点を付与するために用いられるものであるため、本発明においては、アクリルポリオール樹脂組成物における水酸基価を４０〜３４０（ｍｇＫＯＨ／ｇ）に設定する必要がある。水酸基価をこのような範囲とすることにより、架橋による樹脂組成物の充分な硬化が行われ、機能性塗膜の配合成分移行防止機能を発揮することが可能となる。
【００２０】
また、水酸基の下限は成分移行防止をより向上させるという点から４０（ｍｇＫＯＨ／ｇ）とすることが好ましく、より好ましくは５０（ｍｇＫＯＨ／ｇ）である。また、水酸基価の上限は前期性能とその他の塗膜物性とのバランスという点から、３４０（ｍｇＫＯＨ／ｇ）とすることが好ましく、より好ましくは１００（ｍｇＫＯＨ／ｇ）である。
【００２１】
さらに、アクリルポリオール樹脂組成物においては、上記した単量体（Ａ）に加えて、単量体（Ａ）と共重合可能な重合性不飽和単量体（Ｂ）を含むが、このような重合性不飽和単量体（Ｂ）としては、例えばビニール系モノマー類等が挙げられるが、一般的なラジカル共重合可能なモノマーであれば特に制限はない。
具体的には、スチレン、α−メチルスチレン、ｐ−ｔｅｒｔ−ブチルスチレン、ビニールトルエン等の芳香族ビニール系モノマー；メチル（メタ）アクリレート、エチル（メタ）アクリレート、ｎ−プロピル（メタ）アクリレート、ｉ−プロピル（メタ）アクリレート、ｎ−ブチル（メタ）アクリレート、ラウリル（メタ）アクリレート、ジブロモプロピル（メタ）アクリレート、トリブロモフェニル（メタ）アクリレートまたはアルコキシアルキル（メタ）アクリレート等の（メタ）アクリレート類；マレイン酸、フマル酸もしくはイタコン酸等の不飽和ジカルボン酸と１価アルコールとのジエステル類；酢酸ビニール、安息香酸ビニール等のビニールエステル類；パーフルオロシクロヘキシル（メタ）アクリレート、ジ−パーフルオロシクロヘキシルフマレート、またはＮ−ｉ−プロピルパーフルオロオクタンスルホンアミドエチル（メタ）アクリレート等の（パー）フルオロアルキル基含有のビニールエステル類；ビニールエーテル類；（メタ）アクリレート類；もしくは不飽和ポリカルボン酸エステル類等の含フッ素化合物；または（メタ）アクリロニトリル、塩化ビニール、塩化ビニリデン、フッ化ビニールもしくはフッ化ビニリデンなどのオレフィン類等の官能基を持たないビニール系モノマー類；ビニールエトキシシラン、γ−メタクリロキシプロピルトリメトキシシラン等のシリコン系モノマー類；２−（メタ）アクリロイロキシエチルアシッドホスフェート、ジブチル（２−（メタ）アクリロイロキシジエチル）ホスフェート、（メタ）アクリルアミド、ジメチル（メタ）アクリルアミド、Ｎ−ｔ−ブチル（メタ）アクリルアミド等のアミド基含有ビニル系モノマー類、ジメチルアミノエチル（メタ）アクリレート、ジエチルアミノエチル（メタ）アクリレート等のジアルキルアミノアルキル（メタ）アクリレート類、等が挙げられる。
【００２２】
次に、２液アクリルウレタン系樹脂組成物は上記したアクリルポリオール樹脂組成物とポリイソシアネート化合物を含んでいる。ここで本発明に用いられるポリイソシアネート化合物としては、２個以上のイソシアネート基を有するものであれば特に制限はなく、これらを複数種併用してもよいが、無黄変タイプのものが好ましく、また多官能なものは機能性塗膜の配合成分移行・・揮散防止機能がより向上する。
例えば、トリメチレンジイソシアネート、１，６−ヘキサメチレンジイソシアネート、トリレンジイソシアネート（ＴＤＩ）、ジフェニルメタンジイソシアネート（ＭＤＩ）、ポリメリックＭＤＩ、イソホロンジイソシアネート（ＩＰＤＩ）、ナルボルナンジイソシアネート（ＮＢＤＩ）、メチル−２，６−ジイソシアネートヘキサノエート、２−イソシアネートエチル−２，６−ジイソシアネートカプロエート又はこれらの変性体を挙げることができる。
【００２３】
また、２液アクリルウレタン系樹脂組成物は、塗膜の性能を改良する目的で、可塑剤、他の樹脂、共重合体を適宜併用することもできる。
【００２４】
本願発明は、特に塩化ビニール防水シートによる防水層の全面改修、部分改修あるいは架台廻りその他における塩化ビニール防水シートとウレタン塗膜層との重複部等に好適であるが、これらに限定されるものではなく、塩化ビニール防水シートとウレタン塗膜層とによる新規な複合防水構造にも適用できることはもちろんである。
【実施例１】
【００２５】
次に、実施例により本願発明をさらに説明するが、本発明は以下実施例に限定されるものではない。なお以下の実施例において、機能性塗膜を形成するプライマーの構成は次の通りである。
プライマー：水酸基価が６５ｍｇＫＯＨ／ｇであるアクリルポリオール樹脂組成物および水酸基／イソシアネート基当量比が１．０となる様に混合し、被膜形成した材である。アクリルポリオール樹脂組成物の成分詳細は下記のものである。
部数
２−ＨＥＭＡ              １５．０
ＭＭＡ                     ５０．０
Ｓｔ                          １０．０
ｎ−ＢＡ                    ２５．０
トルエン                   ５０．０
酢酸ブチル               ５０．０
ＡＩＢＮ                      １．０
小計                    ２００．１
さて、図１は本願発明に係る防水構造の第１実施例に係る断面図であり、防水層である第１樹脂層としての塩化ビニール防水シート１の全面改修時の例を示している。
まず、既設の塩化ビニール防水シート１上にプライマーとしてのアクリルウレタン系樹脂材を塗工して機能性塗膜層としての機能性塗膜面２を形成し、次いで、前記機能性塗膜面２の上にウレタン系樹脂材の塗布又は噴霧により第２樹脂層としてのウレタン塗膜層３を形成する。こうして構築された複合防水層では、塩化ビニール防水シート１とウレタン塗膜層３の接合も良好であり、塩化ビニール防水シート１からの可塑剤の揮散が防止され塩化ビニール防水シート１自体の硬化、シートとしての性能低下等々の劣化現象も抑制されウレタン塗膜層３への悪影響も抑止され信頼度の高い防水性能を得ることができる。
【実施例２】
【００２６】
図２は、第２実施例に係る断面図であり、防水層である第１樹脂層としての塩化ビニール防水シート１の部分改修時の例、すなわち既存の塩化ビニール防水シート１が部分的に補修を要する場合の例である。  塩化ビニール防水シート１の要補修箇所にアクリルウレタン系樹脂材をプライマーとして塗工し機能性塗膜層としての機能性塗膜面２を形成し、次いで、前記機能性塗膜面２の上にウレタン系樹脂材の塗布又は噴霧により第２樹脂層としてのウレタン塗膜層３を形成する。  なお、作用効果は前記実施例１と同様である。
【実施例３】
【００２７】
図３は、第３実施例に係る断面図であり、塩化ビニール防水シート１およびのウレタン塗膜層３の端部相互の取り合い部構造の例である。塩化ビニール防水シート１およびウレタン塗膜層３の端部相互の重複部において前記両者間に機能性塗膜層としての機能性塗膜面２が介在形成されている。このため、重複部における塩化ビニール防水シート１とウレタン塗膜層３の接合強度が向上し、高い防水信頼性を実現できる。
【実施例４】
【００２８】
図４は、第４実施例に係る断面図であり、架台廻りにおける作業例を示している。図において、４は下地コンクリート５上の架台であり、この架台４の表面はウレタン塗膜層３により被覆されていて、このウレタン塗膜層３の端部は下地コンクリート５上に貼設された塩化ビニール防水シート１の端部上に重なり合って、両端部間にはアクリルウレタン系樹脂材の塗工による機能性塗膜層としての機能性塗膜面２が介在形成されている。このため、架台周囲の重複部分における塩化ビニール防水シート１とウレタン塗膜層３の接合強度が向上し、高い防水信頼性を実現できる。
【００２９】
次に、上記実施例１、２、３における接着強度、すなわち塩化ビニールシート１、機能性塗膜面（プライマー塗工面）２、ウレタン塗膜層３間相互の接着強度の評価試験の結果を説明する。なお、上記実施例において機能性塗膜層の厚みは６０μｍである。
試験体は80℃熱劣化処理を施し、試験は１８０°ピーリング試験で引張速度は２００mm／min、測定温度は２０℃で行った。なお、比較として塩化ビニールシート上に機能性塗膜層を介在させずに直接樹脂層としてのウレタン塗膜を形成した場合の初期の測定を行った。  以下に明らかなように機能性塗膜面を形成した場合は熱劣化処理後も良好な接着性を示している。
ａ：試験条件
試験方法：１８０°ピーリング試験
引張速度：２００mm／min
測定温度：２０℃
試験体：    機能性塗膜面あり(80℃熱劣化処理)．．．イ
機能性塗膜面なし．．．．．．．．．．．．．．．．．．．ロ
試験結果
（単位：Ｎ／25mm幅）
初期              摂氏８０度熱劣化
３０日        １２０日
試験体イ            １８６            ２１６          ２２６
（破壊現象：第２樹脂層（ウレタン塗膜面）凝集破壊））
試験体ロ              １４
（破壊現象：第１樹脂層（塩ビシート）・第２樹脂層（ウレタン塗膜面）界面破壊）
【００３０】
上記評価試験から、本願発明に係る機能性塗膜層およびこれを形成するプライマー材の優れた作用効果を確認できる。
【図面の簡単な説明】
【００３１】
【図１】第１実施例に係る断面図である。
【図２】第２実施例に係る断面図である。
【図３】第３実施例に係る断面図である。
【図４】第４実施例に係る断面図である。
【符号の説明】
【００３２】
１．．．塩化ビニール防水シート
２．．．機能性塗膜層としての機能性塗膜面  
３．．．ウレタン塗膜層３
【図１】
2006104658.tif 000003
【図２】
2006104658.tif 000004
【図３】
2006104658.tif 000005
【図４】
2006104658.tif 000006